ЭЛАСТИЧНАЯ МЕМБРАНА ДЛЯ ХИРУРГИЧЕСКОЙ СТОМАТОЛОГИИ И СПОСОБ ЕЕ ИЗГОТОВЛЕНИЯ

1. Эластичная мембрана для хирургической стоматологии, представляющая собой хитозановую мембрану толщиной от примерно 100 микрон до примерно 0,5 мм, имеющую поры, через которые может проникать атмосферный кислород и обычные красные кровяные тельца в среде полости рта человека, причем молекулярный вес хитозана равен по меньшей мере 400′000 дальтон.
2. Мембрана для хирургической стоматологии по п. 1, в которой хитозан имеет молекулярный вес, достаточный для того, чтобы мембрана не рассосалась в течение промежутка времени от примерно 12 недель до примерно 16 недель.
3. Мембрана для хирургической стоматологии по п. 1, в которой хитозан имеет молекулярный вес в диапазоне от примерно 400′000 дальтон до примерно 2′000′000 дальтон.
4. Мембрана для хирургической стоматологии по п. 1, в которой хитозан имеет молекулярный вес в диапазоне от примерно 400′000 дальтон до примерно 800′000 дальтон.
5. Мембрана для хирургической стоматологии по пп. 1, 2 или 3, имеющая такое распределение размеров пор, при котором по меньшей мере примерно 90% пор имеют диаметр от примерно 10 мк до примерно 20 мк.
6. Мембрана для хирургической стоматологии по п. 5, в которой примерно 95% пор имеют диаметр от примерно 10 мк до примерно 20 мк.
7. Мембрана для хирургической стоматологии по пп. 1, 2 или 3, в которой используется хитозан, разрешенный к применению в медицинских целях.
8. Способ изготовления эластичной мембраны для хирургической стоматологии, включающий:
a) растворение хитозана, имеющего молекулярный вес по меньшей мере 400′000 дальтон в водном растворе кислоты;
b) добавление в водный раствор кислоты частиц порообразователя для формирования суспензии твердых частиц порообразователя, диспергированных в жидкой фазе, содержащей хитозан в водном растворе кислоты, причем по меньшей мере 90 вес. % частиц порообразователя имеют диаметр от примерно 10 мк до примерно 20 мк;
c) распределение суспензии на опорной поверхности для получения слоя суспензии и испарение жидкой фазы из слоя суспензии в такой степени, которая достаточна для получения прочной хитозановой мембраны, в которой распределены частицы порообразователя;
d) осуществление взаимодействия хитозановой мембраны с растворителем для растворения частиц порообразователя, чтобы получить вместо них поры, распределенные в хитозановой мембране, диапазон размеров которых соответствует диапазону размеров частиц порообразователя, причем полученная хитозановая мембрана имеет толщину от примерно 100 мк до примерно 0,5 мм; и
e) промывание мембраны для удаления из нее остающегося растворителя.
9. Способ по п. 8, в котором порообразователь содержит частицы диоксида кремния, водный раствор кислоты представляет собой раствор уксусной кислоты, растворитель содержит водный раствор гидроксида натрия, и стадию е) промывания осуществляют с использованием воды.
10. Способ по п. 8 или 9, в котором раствор уксусной кислоты представляет собой водный раствор уксусной кислоты в количестве 1 об. %.
11. Способ по п. 10, в котором раствор гидроксида натрия представляет собой 1-молярный раствор гидроксида натрия.
12. Способ по п. 8, в котором стадия c) испарения жидкой фазы из слоя суспензии включает выдерживание слоя суспензии в условиях окружающей среды в течение времени, достаточного для испарения жидкой фазы в такой степени, которая достаточна для формирования прочной хитозановой мембраны.
13. Способ по п. 12, в котором слой суспензии нагревают в условиях окружающей среды до температуры, не превышающей примерно 110°C, для испарения жидкой фазы.